(57)【要約】【課題】改良されたヒューズ構造部およびレーザ・ヒューズ・リンクを有する集積回路を製作するための方法を提供すること。【解決手段】絶縁された半導体基板と、複数の平行で同一平面のヒューズ・リンク４０２、４０４、４０６からなり、絶縁された半導体基板と一体のヒューズ・バンク４１０と、各対の前記ヒューズ・リンク間に散在し、同一平面のヒューズ・リンクによって画定される平面を越えて延びるボイド４１０、４１２とを含む、集積回路チップ内のヒューズ構造部について記載する。ヒューズ溶断操作中にレーザ・ビームで命中すべきスポット４２０を取り囲むボイド４１０、４１２は、隣接回路エレメントまたは存在する他のヒューズ・リンクに対する損傷を防止するためのクラック止めとして機能する。ボイドを適当に成形し、位置決めすることにより、ヒューズ間のより密なピッチを獲得することができる。【選択図】　図６
2004006772.tif 000002
【特許請求の範囲】
【請求項１】
同一平面状に並列に配置された複数のヒューズからなる第１の列と、同一平面状に並列に配置された複数のヒューズからなる第２の列とを有し、
前記第１の列に含まれる１つ以上のヒューズが、前記第２の列に含まれる１つ以上のヒューズと、それぞれ対向して設けられており、
前記第１の列と前記第２の列は、ヒューズが配置される各列の方向に横断するクラック止めによって互いに分断されている、ヒューズ構造部。
【請求項２】
同一平面状に並列に配置された複数のヒューズからなる第１の列と、同一平面状に並列に配置された複数のヒューズからなる第２の列と、
並列に配置された各ヒューズの長さ方向に対して直交する方向に配置され、前記第１の列を前記第２の列から分断し、ヒューズ切断作業の間にレーザ・ビームによって放射されるエネルギーを吸収する、クラック止めと、
を含むヒューズ構造部。
【請求項３】
前記クラック止めはボイドであり、該ボイドが空気である、請求項２に記載のヒューズ構造部。
【請求項４】
複数のスタックされ絶縁された配線層によって形成されたヒューズ構造部であって、
前記スタックされ絶縁された配線層のうちの第１の層に形成され、同一平面状に並列に配置された複数のヒューズからなる第１の列と、同一平面状に並列に配置された複数のヒューズからなる第２の列と、
前記スタックされ絶縁された配線層のうちの第２の層に設けられ、前記ヒューズが配置される各列の方向に横断して配置されており、前記第１の列を前記第２の列から分断し、ヒューズ切断作業の間にレーザ・ビームによって放射されるエネルギーを吸収する、クラック止めと、
を含む、ヒューズ構造部。
【請求項５】
前記クラック止めがボイドである、請求項４に記載のヒューズ構造部。
【請求項６】
前記クラック止めは、前記スタックされ絶縁された配線層の前記第１及び第２の列の間に延在する、請求項４に記載のヒューズ構造部。
【請求項７】
前記クラック止めは導電材料よりなる、請求項４に記載のヒューズ構造部。
【発明の詳細な説明】
【０００１】
【発明の属する技術分野】
本発明は、集積回路の製作に関し、より詳細には、レーザ・ビームを使用してヒューズ・バンクを形成する選択済みヒューズを溶断する場合に、同時にヒューズ密度（すなわち、単位面積あたりのヒューズの数）を増加しながらヒューズを損傷から保護するための方法に関する。
【０００２】
【従来の技術】
半導体集積回路（ＩＣ）およびその製造技法は当技術分野では周知のものである。典型的な集積回路では、シリコン基板上に多数の半導体デバイスが製作される。所望の機能性を達成するため、選択されたデバイス同士を結合するために、通常、複数の導体を使用する。集積回路によっては、導電リンクまたはワイヤの一部をヒューズに結合することができ、製作した後で、そのヒューズはレーザを使用して選択的にプログラミング（すなわち、溶断）することができる。一例として、ダイナミック・ランダム・アクセス・メモリ（ＤＲＡＭ）では、トランジスタのゲート・スタックの一部を不注意な蓄積電荷による破壊から保護するために製造中にヒューズを使用する場合がある。ＩＣの製作が実質的に完了すると、ヒューズを溶断または切断して、保護電流経路がまったく存在しなかったかのごとくＤＲＡＭ回路が機能できるようにすることができる。より一般的には、ＤＲＡＭ回路内の冗長アレイ・エレメントのイネーブル・ビットおよびアドレス・ビットをセットするために、またはチップ内またはチップ外に存在する冗長交換エレメントで欠陥エレメントを適切に交換することによってＤＲＡＭ内で見つかった欠陥を修理するためにヒューズを使用することができる。
【０００３】
説明を容易にするため、図１は、メイン・メモリ・アレイ１０２を含む典型的なダイナミック・ランダム・アクセス・メモリ（ＤＲＡＭ）集積回路を示している。メイン・メモリ・アレイ１０２内の欠陥のあるメイン・メモリ・アレイ・エレメントの交換を可能にするため、冗長交換アレイ１０４は図示の通り設けられている。ヒューズ・アレイ１０６内の複数のヒューズはヒューズ・ラッチ・アレイ１０８およびヒューズ・デコーダ回路１１０を介して冗長アレイ１０４に結合されている。欠陥のあるメイン・メモリ・アレイ・エレメントを交換するためには、デコーダ回路１１０が指示するようにそれぞれの値を２進の１または０にセットすることにより、ヒューズ・アレイ１０６内の個々のヒューズを溶断または切断することができる。この操作中、ヒューズ・アレイ１０６内のヒューズの値は、通常、電源をオンにしたときにヒューズ・ラッチ・アレイ１０８内にロードされる。これらの値は、その後、実行時中にヒューズ・デコーダ回路１１０によってデコードされ、それにより、冗長アレイ１０４の一部である特定の冗長エレメントと選択された欠陥のあるメモリ・アレイ・エレメントとの交換を容易にする。冗長アレイ・エレメントで、故障したメイン・メモリ・アレイ・エレメントを交換するための技法は、当技術分野では周知のものであり、簡潔にするためここでは詳細に説明しない。
【０００４】
前述のように、ヒューズ・アレイ１０６内のヒューズ・リンクはレーザ・ビームによって選択的に溶断またはプログラミングすることができる。溶断すると、そのヒューズは高導電状態から高抵抗（すなわち、非導電）状態に変化する。というのは、プログラミングしたヒューズは、電流がそれを流れるのを阻止し、電流がたどる経路への開回路を表すからである。
【０００５】
図２を参照すると、２０２、２０４、２０６、２０８などの複数のヒューズ・リンクを有するヒューズ・バンク２００（図１ではヒューズ・アレイ１０６として表されている）が示され、そのヒューズ・リンクはそれぞれの元の未溶断状態、すなわち、導電状態として示されている。
【０００６】
図３では、レーザ・ビームを使用してヒューズ・リンク２０４を切断または溶断しており、それにより、電流がそこを流れるのを阻止している。所与のレーザ波長およびスポット・サイズに対して、ヒューズ同士が非常に近接してまとめて配置されている場合、ヒューズを削除することにより、隣接ヒューズ・リンクを不注意で溶断または切断し、そのＩＣの欠陥品にするか、または最善でもヒューズ溶断プロセス中に隣接ヒューズに対する損傷を引き起こす可能性が存在する。これは、レーザ・スポット・サイズなどの多くの要因から、溶断したヒューズの周りの損傷ゾーンが、通常、ヒューズそのものより大きくなり、それにより、ヒューズから外側に延びるヒューズ上のパッシベーション層を損傷するからである。明らかなことに、レーザ・ビームによって引き起こされる損傷の重大度を決定する際に、たとえば、ビームによって運ばれるエネルギーの量、その波長、ビームの径など、多くの要因が関与する。
【０００７】
図４には、ヒューズ３０２、３０４、３０６からなる典型的なヒューズ・バンク３００が示されている。追加の構造部、たとえば、３０８および３１０は、ヒューズ・バンク内のヒューズ間に配置されている。バリア材、通常はタングステンまたはモリブデンから形成されるこれらの構造部は、ヒューズ３０４がレーザ・ビーム（図示せず）によって溶断されたときにクラック止めとして機能する。さらに、ヒューズ３０４から広がり、クラック止め３０８および３１０で止まるクラック３２０が示されている。
【０００８】
同じ構造部の他の図（図５）では、基板３５０上に構築された上記の構造部の平面図が示されている。２つのヒューズ、すなわち、３０２および３０４だけが示されている。クラック止めは、半導体チップの製作プロセスで使用する複数の配線レベルと一致する複数の層３３０〜３４０でできている。この場合もクラック３２０は、好ましくは耐火金属部分でできたクラック止めによって阻止されている。
【０００９】
ヒューズ・エレメントを保護して、ヒューズが溶断して開になったときにヒューズが影響を受けないようにするために、ヒューズを保護するための複数の他の方法が提案されてきた。それぞれ１９９４年３月３１日および１９９５年５月３０日にＧｉｌｍｏｕｒ他に対して発行された米国特許第５４２０４５５号および第５５２３２５３号に記載された一例では、ヒューズの融点より高い融点を有する金属の付着物がヒューズ間に散在している。このような金属としてはタングステンおよびモリブデンを含む。このようなバリアは、クラックに対する抵抗力があり、いかなるクラックもすぐ近隣にある他の隣接ヒューズに広がるのを防止するように設計されている。バリア材のボディは、ヒューズ・リンクを含む層の上部表面からヒューズ・シンクの厚さの中心点までおよそ半分程度下に延びるように位置決めされている。
【００１０】
【発明が解決しようとする課題】
Ｇｉｌｍｏｕｒ他が記述した構造部には重大な欠点がある。この構造部は特別な金属を必要とし、その金属は製造プロセスの点からしばしば望ましくないものである。または集積チップを形成する回路の集積性に悪影響を及ぼしうる望ましくない特性の問題が生ずる可能性もある。あるいは、この２つの問題が同時に起こることもあり得る。もう１つの欠点は、所与の耐火金属の存在によって必要になるプロセス変更の要件が追加され、製品のコストを増加し、それを不経済なものにする傾向があるという点にある。さらに他の欠点は、バリア金属部分の存在によってもたらされる導電経路の存在にあり、所与の状況では、ＩＣチップを形成する回路の電気特性を変更する可能性がある。最後に、Ｇｉｌｍｏｕｒ他が記述したようにヒューズ・リンク間に金属クラック止めを導入することは窮屈なピッチではうまく機能しないだろう。というのは、クラック止めそのものはレーザによって削摩され、その隣にあるヒューズまたは回路エレメントに対する損傷を引き起こすからである。
【００１１】
したがって、本発明の一目的は、改良されたヒューズ構造部およびレーザ・ヒューズ・リンクを有する集積回路を製作するための方法を提供することにある。
【００１２】
本発明の他の目的は、改良されたヒューズ構造部およびそのための方法を提供することにあり、それにより、隣接ヒューズ間の距離（ピッチ）を低減することにより、より多くのヒューズを所与のスペース内に有利に設けることができる。
【００１３】
さらに他の目的は、プログラミング中のヒューズ・リンクのすぐ近くにある隣接ヒューズ・リンクまたは回路エレメントに、レーザ・ビームに固有のエネルギーまたはヒューズ溶断によって引き起こされる損傷が到達するかまたはそれに影響を及ぼすことを防止することにある。
【００１４】
さらに他の目的は、構造部内のヒューズ・リンクの少なくとも一部がレーザ・ビームによってプログラミングされたときに複数の配線層の上に広がるヒューズ・リンクを保護することにある。
【００１５】
【課題を解決するための手段】
本発明の一態様では、互いに近接して形成されたヒューズを取り囲むエリアに与えられる損傷は、クラック阻止構造部として機能するヒューズ間のボイドの形で材料の不連続部を形成することによって制限される。このような「クラック止め」は、溶断したヒューズの周りの損傷範囲を含むような様々な構成で使用することができる。
【００１６】
本発明の他の態様では、材料の欠如を特徴とし、ヒューズ間かつヒューズに平行に配置された追加の構造部を含むように集積回路が設計されている。このレーザ・ヒューズ・リンクは、集積回路の製作中にレーザ・ビームによってセットされるように構成されている。
【００１７】
本発明のさらに他の態様では、このようなクラック止めは、ヒューズ・リンク上で溶断されるヒューズの領域に近接して取り囲むように形成されている。
【００１８】
本発明の一実施の形態では、絶縁された半導体基板と、複数の平行で同一平面のヒューズ・リンクからなり、絶縁された半導体基板と一体のヒューズ・バンクと、各対のヒューズ・リンク間に散在し、同一平面のヒューズ・リンクによって画定される平面を越えて延びるボイドとを含む、ヒューズ構造部が提供される。
【００１９】
本発明の他の実施の形態では、複数の同一平面のヒューズ・リンクからなり、半導体基板と一体のヒューズ・バンクであって、ヒューズ・リンクの幅を越えて延びる同一平面エリアが各ヒューズ・リンクに設けられているヒューズ・バンクと、半導体基板内に形成され各対のヒューズ・リンク間に散在し、同一平面エリアを取り囲むボイドとを含む、半導体基板と一体のヒューズ構造部が提供される。
【００２０】
本発明の第３の実施の形態では、スタックされ絶縁された配線層のうちの第１の層と一体で、少なくとも２列の同一平面ヒューズ・リンクを含むヒューズ・バンクと、スタックされ絶縁された配線層のうちの第２の層と一体で、ヒューズ・リンクの列がつづく方向に延びる導電バスと、ヒューズ・リンクの２つの列の間に配置され、バスに平行な方向に延びる導電材料部分とを含む、複数のスタックされ絶縁された配線層を有する半導体基板と一体のヒューズ構造部が提供される。
【００２１】
本発明の他の態様では、スタックされ絶縁された配線層のうちの第１の層に対して少なくとも２列の同一平面ヒューズ・リンクを含むヒューズ・バンクを設けるステップと、スタックされ絶縁された配線層のうちの第２の層に対してヒューズ・リンクの列がつづく方向に延びる導電バスを設けるステップと、ヒューズ・リンクの２つの列の間に導電材料部分を配置し、バスに平行な方向に延ばすステップとを含む、複数のスタックされ絶縁された配線層を有する半導体基板と一体のヒューズ構造部を形成するための方法が提供される。
【００２２】
本発明の上記その他の態様、特徴、および利点は、添付図面に関連して解釈した場合に以下に示す好ましい実施の形態の詳細な説明で明らかになるだろう。
【００２３】
【発明の実施の形態】
図６および図７に示す本発明の第１の実施の形態では、クラック止めは、ヒューズ・リンクがレーザによって溶断される領域（黒いスポット、たとえば、ポイント４２０で示す）のすぐ近くに設けられている。
【００２４】
複数のヒューズ４０２、４０４、４０６はヒューズ・バンク４００を形成する。たとえば、ヒューズ４０２の周囲には、ポイント４２０、すなわち、溶断処理中にレーザがヒューズに命中する目標スポット近傍を中心として形成された２つのクラック止め４１０および４１２が示されている。さらに、それぞれのヒューズ・リンクの長さ方向に沿って互い違いに配列されたスポットが示されており、それぞれのスポットはそれ専用のクラック止めによって取り囲まれている。この構成は、ヒューズ・ピッチを低減する際に互い違いに配列したクラック止めが有効になりうる一例を示したものである。クラック止めは角型括弧の形で示されているが、同じ目標を達成するために他の多くの形状および位置が可能である。一例として、クラック止めは、ヒューズ・リンクの小口方向である横方向構成要素を使用せず長手方向である縦方向部分のみで形成することができる。
【００２５】
図示の構成は、四角形４２５が示すように、ヒューズ・リンクの幅を画定する境界を越えて延びる同一平面エリアによって、各ヒューズ・リンクに対して選択された正確なスポットが有利に取り囲まれるように変更することができる。この延長部は、溶断処理中にレーザ・ビームによって放射される余分のエネルギーを吸収するという利点を有する。ただし、その欠点は、このような金属延長部４２５がない場合には可能で、より密なピッチの達成を妨げる可能性があることである。
【００２６】
図７には、ヒューズ・リンク４０２のスポット４２０に命中しているレーザ・ビーム４５０の概略図が示されている。各ヒューズ・リンクは、スポットを取り囲む前述の同一平面エリアが設けられているものとして示されている。単純にするため、クラック止めは一切示されていない。
【００２７】
従来の設計では、ヒューズ・バンク内部に一列に並んで配置されたヒューズ・リンクは、ヒューズ・ピッチ（すなわち、隣接ヒューズ間の距離）が約３μｍ以下になると信頼して使用することができない。これは、通常、ヒューズを溶断するために使用するレーザがおよそ１〜１．３μｍの波長を有するからである。その結果、焦点を合わせることができる最小スポットは２〜２．６μｍより大きくなる。これは、レーザ・スポットに対する基板の位置決めに関連する不確実性と結びついて、ヒューズの溶断を信頼できない処理とする。ヒューズ・ピッチが３μｍ未満の場合、ピッチが減少するにつれて、隣接ヒューズを損傷する確率が高くなる。Ｇｉｌｍｏｕｒ他が記述したようにヒューズ・リンク間に金属クラック止めを導入することはこのような窮屈なピッチではうまく機能しないだろう。というのは、クラック止めそのものがレーザによって削摩され、その隣にあるヒューズまたは回路エレメントに対する損傷を引き起こすからである。ここに記載した本実施形態では、材料を除去することによってボイドの形でクラック止めが作られているので、レーザ・ビームによってクラック止めに損傷を加える可能性はまったくない。このため、ヒューズ溶断中に隣接ヒューズを損傷せずに２．２μｍのピッチまでヒューズを収めることが可能になる。しかも、このクラック止めは依然としてクラックが隣接ヒューズを損傷するのを抑制する機能を果たす。好ましい形態においては、ボイドの幅および隣接ボイド間の距離は、レーザ・ビームの長径よりも小さい。
【００２８】
図８はこの構造部の断面図を示している。従来技術で見られ、前述した欠点を最小限にするため、ヒューズ５０２は基板内に埋め込まれた状態で示され、２つのクラック止め５０４および５０６は好ましくは空気で作られている。クラック５０８はクラック止め５０４および５０６によって阻止されるものとして示されている。
【００２９】
次に図９Ａ〜Ｅを参照し、エア・クラック止めの製造に適用可能な様々なステップについて以下に説明する。最初にシリコン基板（図示せず）の上に誘電体膜Ｃ１を付着する。これに続いて金属（Ｍ１）付着を行う。ヒューズ・エレメントＭ１は、標準的なエッチングおよびリソグラフィ手段を使用して形成することができる。その後、第２の誘電体膜Ｃ２を付着する。望ましいかまたは必要であれば、化学機械研摩（英語ＣＭＰ）を有利に実行することができる。誘電体Ｃ２にエッチングして、レベルＭ１上に存在する他の金属構造部への接点を作成する。
【００３０】
次に図９Ｂを参照すると、マスクの変更により、図示の通り、エア・クラック止めトレンチを形成することができる。通常、これに続いて図９Ｃに示すように最終メタライゼーション・レベルＭ２が形成され、そのバイアは導電材料のブランケット付着で充填される。これは、トレンチが金属Ｍ２で再充填されることを意味する。しかし、Ｍ２はパターン形成されエッチングされるので、エア・クラック止めトレンチから金属Ｍ２を除去することが好ましい。また、Ｍ２マスクを適切な方法で変更することにより、トレンチから金属Ｍ２を除去しないことも可能である。この手法を使用すると、エア・クラック止めトレンチの代わりに、金属クラック止めトレンチを形成することができる。
【００３１】
図９Ｄに示すチップ製造の最終プロセスは、スクラッチまたは湿度吸収からチップを保護するために、誘電体およびバッファ・コーティングを使用するパッシベーション・ステップからなる。エア・クラック止めの場合、この場合もパッシベーションの適用によりエア・クラック止めトレンチが材料で充填される。しかし、金属Ｍ２の場合と同様、レーザ・ビームによってヒューズを溶断するために必要とされる窓、すなわち、エア・クラック止めトレンチを開けるために使用する、完全に最後のエッチング・ステップが存在するので、この材料は除去される（図９Ｅ）。
【００３２】
次に、本発明の第２の実施の形態の平面図および側面図をそれぞれ示す図１０および図１１を参照すると、２列のヒューズは、それらを分離するクラック止め壁面が設けられた状態で示されている。
【００３３】
ヒューズ・バンク７００には、ヒューズ７０２、７０４、７０６が一列になって設けられ、同じバンク７００内に第２の列のヒューズ７０８、７１０、７１２が設けられている。クラック止めは番号７２０で示されている。ヒューズと分離して設けられた、共通電気バス７３０（上部ストリップおよび下部ストリップ）を２つの列が共用する場合、２つの列を電気的に接続する必要があるので、クラック止めは上部表面から基板まで延びるのを阻止されている。図１１は番号７７５によって示す位置で取られた図１０の断面図を示し、ヒューズ７０２は共通電極として使用する下部層７３０を介してヒューズ７０８に接続された状態で示されている。クラック止め７２０は好ましいことに、７３０の上の、それらに接触していない層のみによって構成される。クラック止め（たとえば、７２０）はその端部の１つがバス７３０と電気的に接触するように設計することができ、または、それが望ましい場合、バスから完全に分離して維持することができる。
【００３４】
いくつかの実施の形態に関連して本発明を説明してきたが、このような実施の形態は例証のみを目的とし、特許請求の範囲に記載した本発明の範囲を逸脱せずに様々な変更および修正を取り入れることができることは、当業者には明らかになるだろう。
【００３５】
まとめとして、本発明の構成に関して以下の事項を開示する。
【００３６】
（１）絶縁された半導体基板と、
複数の平行で同一平面のヒューズ・リンクからなり、前記絶縁された半導体基板と一体のヒューズ・バンクと、
各対の前記ヒューズ・リンク間に散在し、前記同一平面のヒューズ・リンクによって画定される平面を越えて延びるボイドとを含む、ヒューズ構造部。
（２）前記ボイドが空気である、上記（１）に記載のヒューズ構造部。
（３）前記ボイドのそれぞれの幅がレーザ・ビームの直径より小さい、上記（１）に記載のヒューズ構造部。
（４）前記ヒューズの一方の側に形成された前記ボイドのうちの２つの隣接ボイド間の距離が前記レーザ・ビームの直径より小さい、上記（３）に記載のヒューズ構造部。
（５）前記ヒューズ・リンクのうちの２つの隣接リンク間の最小ピッチが、前記レーザ・ビームの直径、前記レーザ・ビーム下における前記フューズ・リンクの位置決めの正確さ、前記レーザ・ビームのエネルギーおよび波長によって決定される、上記（３）に記載のヒューズ構造部。
（６）前記半導体基板が、前記半導体基板の主要表面上に形成された絶縁層によって絶縁される、上記（１）に記載のヒューズ構造部。
（７）前記絶縁体層が、前記絶縁された基板上のパッシベーション層をさらに含む、上記（６）に記載のヒューズ構造部。
（８）前記ヒューズ・リンクが前記パッシベーション層上に付着される、上記（７）に記載のヒューズ構造部。
（９）半導体基板と一体のヒューズ構造部であって、
複数の同一平面のヒューズ・リンクからなり、前記半導体基板と一体のヒューズ・バンクであって、前記ヒューズ・リンクの幅を越えて延びる同一平面エリアが前記ヒューズ・リンクのそれぞれに設けられているヒューズ・バンクと、
前記半導体基板内に形成され、各対の前記ヒューズ・リンク間に散在し、前記同一平面エリアを取り囲むボイドとを含む、ヒューズ構造部。
（１０）前記ボイドが前記同一平面のヒューズ・リンクによって画定される平面の上または下あるいはその両方に延びる、上記（９）に記載のヒューズ構造部。（１１）前記同一平面エリアが互い違いに配列されている、上記（９）に記載のヒューズ構造部。
（１２）前記ボイドが前記ヒューズ・リンクに平行に延びる同一平面セグメントであり、前記セグメントが前記ヒューズ・リンクのそれぞれに並んで前記ヒューズ・リンクの長手方向に延びる、上記（９）に記載のヒューズ構造部。
（１３）前記ボイドは、前記長手方向セグメントに接触し、前記長手方向と交差する方向に延びるセクションがさらに設けられている、上記（１２）に記載のヒューズ構造部。
（１４）複数のスタックされ絶縁された配線層を有する半導体基板と一体のヒューズ構造部であって、
前記スタックされ絶縁された配線層のうちの第１の層と一体で、少なくとも２列の同一平面ヒューズ・リンクを含むヒューズ・バンクと、
前記スタックされ絶縁された配線層のうちの第２の層に設けられ、前記ヒューズ・リンクの列がつづく方向に延びる導電バスと、
前記ヒューズ・リンクの２つの列の間に配置され、前記バスの長手方向に延びる導電材料部分とを含む、ヒューズ構造部。
（１５）前記ヒューズ・リンクの２つの列の間に配置された前記導電材料部分が、一方の端部で前記バスに接続され、それにより、レーザ・ビームによって引き起こされる損傷に対するクラック止めを提供する、上記（１４）に記載のヒューズ構造部。
（１６）前記ヒューズ・リンクの２つの列の間に配置された前記導電材料部分が、一方の端部で前記バスから分離されて設けられ、それにより、レーザ・ビームによって引き起こされる損傷に対するクラック止めを提供する、上記（１４）に記載のヒューズ構造部。
（１７）前記クラック止めが前記基板内の前記絶縁された配線層のうちの複数の層を横切って延びる、上記（１５）に記載のヒューズ構造部。
（１８）前記導電材料は、耐火金属である、上記（１５）に記載のヒューズ構造部。
（１９）前記ヒューズ・リンクのそれぞれに前記ヒューズ・リンクの幅を越えて延びる同一平面エリアが設けられている、上記（１４）に記載のヒューズ構造部。
（２０）前記ヒューズ・リンクの２つの列の間に配置された前記エア・ギャップが、一方の端部で前記バスに接続され、それにより、レーザ・ビームによって引き起こされる損傷に対するクラック止めを提供する、上記（１４）に記載のヒューズ構造部。
（２１）集積回路において、基板の表面上にヒューズ構造部を形成するための方法であって、
複数の平行で同一平面のヒューズ・リンクからなり、前記基板と一体のヒューズ・バンクを設けるステップと、
各対の前記ヒューズ・リンク間にボイドを散在するステップであって、前記ボイドを前記同一平面のヒューズ・リンクによって画定される平面を越えて延びて形成するステップとを含む方法。
（２２）集積回路において、半導体基板と一体のヒューズ構造部を形成するための方法であって、
複数の同一平面のヒューズ・リンクからなり、前記半導体基板と一体のヒューズ・バンクを設けるステップであって、前記ヒューズ・リンクの幅を越えて延びる同一平面エリアを前記ヒューズ・リンクのそれぞれに設けるステップと、
前記半導体基板内に各対の前記ヒューズ・リンク間に散在し、前記同一平面エリアを取り囲むボイドを形成するステップとを含む方法。
（２３）複数のスタックされ絶縁された配線層を有する半導体基板と一体のヒューズ構造部を形成するための方法であって、
前記スタックされ絶縁された配線層のうちの第１の層に対して、少なくとも２列の同一平面ヒューズ・リンクを含むヒューズ・バンク設けるステップと、
前記スタックされ絶縁された配線層のうちの第２の層に設けられ前記ヒューズ・リンクの列がつづく方向に延びる導電バスを設けるステップと、
前記ヒューズ・リンクの２つの列の間に導電材料部分を配置し、前記バスの長手方向に延ばすステップとを含む方法。
【図面の簡単な説明】
【図１】メイン・メモリ・アレイ、冗長交換アレイ、ヒューズ・デコーダ回路、ヒューズ・ラッチ、およびヒューズ・アレイ内のヒューズを含む、典型的なＤＲＡＭの概略ブロック図である。
【図２】それぞれの元の未溶断状態にあるヒューズ・バンク内の複数のヒューズ・リンクの典型的な配置を示す図である。
【図３】レーザ・ビームによって溶断された図２に示すヒューズ・リンクの１つを示す図である。
【図４】追加の構造部がヒューズ間のヒューズ・バンク内に配置され、ヒューズがレーザによって溶断されたときにクラック止めとして機能することを示す、複数のヒューズでできた従来のヒューズ・バンクの平面図である。
【図５】追加の構造部がヒューズ間のヒューズ・バンク内に配置され、ヒューズがレーザによって溶断されたときにクラック止めとして機能することを示す、複数のヒューズでできた従来のヒューズ・バンクの側面図である。
【図６】本発明の一態様により、そのスポットを取り囲むエリアがヒューズの幅を越えて拡幅されることを示す、ヒューズ・リンクがレーザによって溶断される正確なスポットを直接取り囲むエリア内に位置決めされたエア・クラック止めを示す図である。
【図７】ヒューズ溶断操作中にスポットに命中しているレーザ・ビームの概略図である。
【図８】ヒューズ構造部の断面図であり、溶断準備ができているヒューズを取り囲むクラックが示されている図である。
【図９】本発明によりエア・クラック止めを製造するために必要な様々なプロセス・ステップを示す図である。
【図１０】ヒューズからなる２つの行に、複数の絶縁された配線層を有する集積回路内でそれらを分離するクラック止め壁面が設けられていることを示す、本発明の第２の実施の形態の平面図である。
【図１１】ヒューズからなる２つの行に、複数の絶縁された配線層を有する集積回路内でそれらを分離するクラック止め壁面が設けられていることを示す、本発明の第２の実施の形態の側面図である。
【符号の説明】
４００　ヒューズ・バンク
４０２　ヒューズ
４０４　ヒューズ
４０６　ヒューズ
４１０　クラック止め
４１２　クラック止め
４２０　目標スポット
４２５　金属延長部。
【図１】
2004006772.tif 000003
【図２】
2004006772.tif 000004
【図３】
2004006772.tif 000005
【図４】
2004006772.tif 000006
【図５】
2004006772.tif 000007
【図６】
2004006772.tif 000008
【図７】
2004006772.tif 000009
【図８】
2004006772.tif 000010
【図９】
2004006772.tif 000011
【図１０】
2004006772.tif 000012
【図１１】
2004006772.tif 000013